Procédé de préparation d’un matériau de cathode composite, comprenant les étapes consistant à : mélanger une source de phosphore, une source de lithium et du Li x M y N z , et calciner pour obtenir le matériau de cathode composite ; dans lequel, 0 ≤ x le M est un ion métallique, le N est un ion de coordination contenant un ion cyanure, et le mélange formé après l’étape de mélange est acide. Procédé de préparation d’un matériau de cathode composite selon la revendication 1, dans lequel l’ion de coordination contenant un ion cyanure comprend un ion central, et l’ion central comprend l’un quelconque ou une combinaison d’au moins deux parmi un ion ferreux, un ion manganeux, un ion nickel bivalent ou un ion cobalt bivalent ; éventuellement, le M est un ion de métal de transition, et l’ion de métal de transition comprend de préférence l’un quelconque ou une combinaison d’au moins deux parmi un ion nickel, un ion cobalt, un ion manganèse, un ion zinc, un ion zirconium ou un ion chrome, de préférence encore l’ion manganèse ; éventuellement, le y et le z ont un rapport de (1-2): 1. Procédé de préparation d’un matériau de cathode composite selon la revendication 1 ou 2, dans lequel la source de phosphore comprend de l’acide phosphorique et/ou un sel de phosphate, et la source de phosphore a un pH de 3-5 ; éventuellement, le Li x M y N z et la source de phosphore ont un rapport molaire de 1: (2-5) ; et éventuellement, la source de lithium comprend de l’hydroxyde de lithium et/ou du carbonate de lithium. Procédé de préparation d’un matériau de cathode composite selon l’une quelconque des revendications 1 à 3, dans lequel l’étape de mélange est effectuée par broyage dans un broyeur à billes ; éventuellement, le broyage dans un broyeur à billes présente une vitesse de 300-600 tr/min ; éventuellement, le broyage dans un broyeur à billes est effectué pendant 1-10 heures, de préférence 2-6 heures ; éventuellement, la calcination est effectuée à 450-900°C ; éventuellement, la calcination est effectuée pendant 8-20 heures, de préférence 12-16 heures ; éventuellement, la calcination est effectuée sous une atmosphère inerte, et un gaz de l’atmosphère inerte comprend de l’azote et/ou de l’hélium, et éventuellement, la calcination est effectuée dans un four à rouleaux. Procédé de préparation d’un matériau de cathode composite selon l’une quelconque des revendications 1 à 4, dans lequel un procédé de préparation du Li x M y N z comprend l’étape consistant à : mélanger une source N et une source M, et effectuer une réaction en phase liquide pour obtenir le Li x M y N z ; dans laquelle, la source N contient l’élément lithium. Procédé de préparation d’un matériau de cathode composite selon la revendication 5, dans lequel la source N comprend l’un quelconque ou une combinaison d’au moins deux parmi le ferrocyanure de lithium, le cyanure manganeux de lithium ou le cyanure cobalteux de lithium. éventuellement, la source M comprend l’un quelconque ou une combinaison d’au moins deux parmi le sulfate de manganèse, le nitrate de manganèse, le sulfate de zirconium ou le chlorure de manganèse ; et éventuellement, la source N et la source M ont un rapport de concentration molaire de 1: (0,5-2). Procédé de préparation d’un matériau de cathode composite selon la revendication 5 ou 6, dans lequel l’étape de mélange de la source M et de la source N est effectuée de la manière suivante : la source M est introduite dans la source N à un débit donné ; éventuellement, le débit donné est de 0,5-3 mL/min ; éventuellement, la température de la réaction en phase liquide est de 50-90°C ; éventuellement, la durée de la réaction en phase liquide est de 10-14 heures ; et éventuellement, le pH de la réaction en phase liquide est de 6,5-9. Procédé de préparation d’un matériau de cathode composite selon l’une quelconque des revendications 5 à 7, dans lequel le procédé de préparation d’un matériau de cathode composite comprend les étapes suivantes consistant à : (1) introduire une source M dans un récipient à réaction qui contient une source N contenant du lithium élémentaire à un débit de 0,5-3 mL/min à des fins de mélange, et effectuer une réaction en phase liquide à 50-90°C pendant 10-14 heures avec un pH de 6,5-9 pour obtenir le Li x M y N z , dans lequel, 0 ≤ x (2) soumettre une source de phosphore, une source de lithium et le Li x M y N z à un broyage dans un broyeur à billes à 300-600 tr/min pendant 1-10 heures, transférer dans un four à rouleaux après le broyage dans un broyeur à billes, et calciner sous une atmosphère inerte à 450-900°C pendant 8-20 heures pour obtenir le matériau de cathode composite, dans lequel la source de phosphore et le Li x M y N z ont un rapport molaire de (2-5): 1. Matériau de cathode composite préparé par le procédé de préparation selon l’une quelconque des revendications 1 à 8, dans lequel le matériau de cathode composite comprend un noyau du matériau de cathode et une couche d’enrobage de carbone située sur la surface du noyau ; et dans laquelle la couche d’enrobage de carbone contient l’élément M. Batterie lithium-ion, dans laquelle une cathode de la batterie lithium-ion comprend le matériau de cathode composite selon la revendication 9.